СПОСОБ ВЫБОРА ИНСТРУМЕНТАЛЬНОГО ТВЕРДОГО СПЛАВА ПРИ ОБРАБОТКЕ МАТЕРИАЛОВ РЕЗАНИЕМ

1. Способ выбора инструментального твердого сплава при обработке материалов резанием, включающий сопоставление характеристик обрабатываемого материала и инструментального твердого сплава с последующим выбором наиболее соответствующих друг другу, отличающийся тем, что на температурной зависимости структурночувствительной характеристики обрабатываемого материала выявляют критическую температуру, сравнивают ее с температурой максимальной работоспособности инструментального твердого сплава и выбирают инструментальный твердый сплав, у которого сравниваемые характеристики наиболее близки или совпадают.
2. Способ по п.1, отличающийся тем, что в качестве критической температуры обрабатываемого материала принимают температуру экстремума пластичности обрабатываемого материала в интервале от 600 до 1150°С.
3. Способ по п.1, отличающийся тем, что в качестве критической температуры обрабатываемого материала принимают температуру экстремума удельной теплоемкости обрабатываемого материала в интервале от 600 до 1150°С.
4. Способ по п.1, отличающийся тем, что в качестве критической температуры обрабатываемого материала принимают температуру экстремума коэффициента теплопроводности обрабатываемого материала в интервале от 600 до 1150°С.
5. Способ по п.1, отличающийся тем, что в качестве критической температуры обрабатываемого материала принимают температуру экстремума коэффициента линейного расширения обрабатываемого материала в интервале от 600 до 1150°С.
С3
сm
6. Способ по п.1, отличающийся тем, что в качестве критической температуры обрабатываемого материала принимают температуру конца превращения феррита в аустенит при медленном нагреве А для доэвтектоидных сталей или температуру окончания растворения цементита в аустените при медленном нагреве А для заэвтектоидных сталей.